(57)【特許請求の範囲】
【請求項１】
金は有機化合物あるいはコロイドとして含有し、また、鉄、ビスマス、チタンは有機化合物あるいはコロイドとして含有し、なおかつ、シリコン化合物を含有し、これらの物質を有機溶剤に添加し、さらに、増粘成分を添加して調整したインクを透明な結晶化ガラスもしくはホウケイ酸ガラスの少なくとも一部に印刷、焼成し、金、鉄、ビスマス、シリコン、チタンを含有する有色不透明の薄膜形成部を設けたトッププレートを用いた電磁誘導加熱調理器であって、
前記薄膜形成部は、波長９１０〜１５５０ｎｍの赤外線を７０％以上透過させるとともに、波長３８０〜７５０ｎｍの可視光領域の透過性は５％以上、３０％以下である
とともに、
前記金と前記ビスマスと前記チタンの存在比率が
前記金は２３．３ｗｔ％以上３９．１％以内、
前記ビスマスは２０ｗｔ％以上３５．６％以内、
前記チタンは１．２ｗｔ％以上４．５％以内、
である電磁誘導加熱調理器。
【発明の詳細な説明】
【技術分野】
【０００１】
本発明は、赤外線透過性と可視光透過性に優れたインクを用いて一般家庭用および業務用に使用する電磁誘導加熱調理器に関するものである。
【背景技術】
【０００２】
電磁誘導加熱調理器の天面に配置されるトッププレートに載置された調理容器を加熱コイルにより電磁誘導加熱する電磁誘導加熱調理器は、安全、清潔、高効率という優れた特徴が認知され広く普及している。
【０００３】
電磁誘導加熱調理器は、円環状に形成された加熱コイルにインバータ回路を接続し、インバータ回路から加熱コイルへ高周波電流を供給する制御回路を有している。制御回路によってインバータ回路は、加熱コイルに高周波電流を供給することによって、加熱コイルでは高周波磁束が発生する。この高周波磁束を加熱コイルの近傍でトッププレートに載置された鍋等器物に供給することによって、調理容器の底部にうず電流が発生し、そのうず電流と鍋等器物の固有抵抗に基づいて鍋等器物が誘導加熱される。ここで、調理容器（負荷）の温度を検出する手段を備えて、インバータ回路の出力を制御するものがある。
【０００４】
電磁誘導加熱調理器においては、調理容器の温度を検出して所望の温度に自動調節する機能が要求されてきており、特に、油調理などにおいては、過熱による油発火を防止する機能が不可欠なものとなってきているため正確で素早い温度検出手段が不可欠である。
【０００５】
従来、この種の電磁誘導加熱調理器は、耐熱ガラス、または、セラミックをトッププレートとして用い、トッププレート下部の温度を検知して加熱動作を制御している。これはトッププレート下部にサーミスタなど接触式の温度センサーを設けて調理容器の温度がトッププレートを介して検知され、制御回路に信号を送って所定の温度になるように加熱動作を制御するように構成されていたものであり、熱伝導率が高いとは言えない耐熱ガラスやセラミックを介しての熱伝導による温度検知であるため、本方式は必ずしも正確で素早い温度検出手段ではなかった。
【０００６】
このため、近年、トッププレート上に載置された調理容器の温度をより正確に、素早く検出するために赤外線センサーを備えて、インバータ回路の出力を制御するものがある（例えば、特許文献１参照）。
【０００７】
図３および図４は、特許文献１に記載された従来の電磁誘導加熱調理器を示すものであり、図３および図４は赤外線センサーを備えた電磁誘導加熱調理器の図である。図３および図４において、電磁誘導加熱調理器の外郭を構成する本体１の上部に耐熱ガラス製のトッププレート２が設けられている。
【０００８】
被加熱物である調理容器３はトッププレート２に載置され、その調理容器３の温度を検知するために、トッププレート２の下方には、赤外線センサー４が設けられており、調理容器３からの赤外線を赤外線センサー４に導くための導光部５が備えてられている。
【０００９】
赤外線センサー４はトッププレート２の方向に向けて取り付けられており、 導光部５は調理容器３からの赤外線放射を赤外線センサー４に導光し、赤外線センサー４は温度を検知する。
【００１０】
トッププレート２の下方には、円環状に形成された加熱コイル６へ高周波電流を供給す
るインバータ回路を備えた制御回路７を有している。制御回路７によってインバータ回路は、加熱コイル６に高周波電流を供給することによって、加熱コイル６では高周波磁束が発生する。この高周波磁束を加熱コイル６の近傍でトッププレートに載置された調理容器３に供給することによって、調理容器３の底部にうず電流が発生し、そのうず電流と調理容器３の固有抵抗に基づいて調理容器３が誘導加熱される。
【００１１】
また、図５に示すように、電磁誘導加熱調理器においては、操作内容、調理遂行過程、加熱状態などを電子的な発光で操作部等の表示部２１に表示させ、操作を誘導したり、加熱状況を分かりやすくしたり、あるいは、より高い外観性を備えた表示にしたりする試みがある。
【００１２】
従来、電磁誘導加熱調理器における操作部等の表示部２１は、本体１の前面に配置されるのが一般的であったが、近年は表示の見易さや操作のし易さ等の理由により天面のトッププレート２への配置に重点を置くものが主流になりつつある。
【００１３】
一例として、誘導加熱が開始されると加熱コイル外周近傍に設けた発光表示部２２が点灯するようにしたものがある。
【００１４】
前記従来の電磁誘導加熱調理器の発光表示部は、例えば図５に示すような構成のものがあり（トッププレートのみ図示）、外郭を形成する本体ケースとケース上面に設けられた光を透過させる耐熱ガラスなどの材料で形成されたトッププレート２と、トッププレート２の下部には調理容器３を誘導加熱する加熱コイルが設けられた電磁誘導加熱調理器の本体内に発光部品を備えるものである。
【先行技術文献】
【特許文献】
【００１５】
【特許文献１】特開２００５−０３８６６０号公報
【発明の概要】
【発明が解決しようとする課題】
【００１６】
上述したように、電磁誘導加熱調理器においては、赤外線センサー４による調理容器３の温度検知を正確に素早く実施することと、光学的な表示によりトッププレート２の操作性と意匠性を向上することが求められている。
【００１７】
しかしながら、これらの要求特性を同時に実現しようとしたときには時として相反する要素を包含している。
【００１８】
通常、赤外線センサー４の検知を良好にしようとすればトッププレート２が良好に赤外線を透過せしめるようにする必要のため、トッププレート２は無色透明か無色透明に近い耐熱ガラスを用い、トッププレート２における赤外線センサー４の配置直上部のセンサー窓には色彩を発する処理を何も施さないことが望ましい。
【００１９】
トッププレート２に何らの色彩処理をしない場合、確かに良好な赤外線透過性は得られるが、無色透明のガラスを通して電磁誘導加熱調理器本体内部の部品構成が露見し、外観上の悪影響を生じることになるため、通常、赤外線センサー配置直上部以外はさまざまな色調の耐熱インクで印刷され意匠性を出している。
【００２０】
しかしながら、赤外線センサー配置直上部においては、トッププレートに色彩を発する処理をする場合には赤外線の透過性を十分に考慮したインクにするとともに、外部からセンサー窓を通じて内部の部品構成が露見しないよう十分に高い可視光遮蔽性を有する必要
があり、つまり、センサー窓部の色彩処理には高い赤外線透過性と低い可視光透過性を同時に実現する必要がある。
【００２１】
さらに、近年、操作部などの表示部は発光ダイオードで火力や操作内容などの情報を電磁誘導加熱調理器使用者に伝えるように構成されている。電磁誘導加熱調理器を操作しない時点にはこれらの表示は不要であり、使用時のみ発光ダイオードから発せられる光により表示内容が鮮明に示されることが望ましく、しかも、センサー窓部と同様に発光ダイオード発光周辺部の諸部品の構成は外部から見えないようにしつつ、なお且つ、発光ダイオードより発せられる可視光は十分に透過することが操作性上も意匠性上も重要になる。
【００２２】
上述のように、トッププレートにおいては、その部位に応じて必要とされる光学特性が異なり、特に、赤外線と可視光の透過度は赤外線センサーの検知性能、操作部などの表示部の表示性、意匠性に大きな影響を及ぼすため、部位に応じて赤外線と可視光を所望の透過率に制御する技術開発が大きな課題であり、ましてや、上記の課題を単一の表面処理で満足させるのは難しく大きな課題であった。
【００２３】
本発明は、前記従来の課題を解決するもので、赤外線透過性と可視光透過性を同時に実現するとしたインクを用いた電磁誘導加熱調理器を提供することを目的とする。
【課題を解決するための手段】
【００２４】
前記従来の課題を解決するために、本発明においては電磁誘導加熱調理器のトッププレート用に赤外線と可視光の透過性を制御する光学特性調整用のインクを発明し、これをトッププレートに処理した電磁誘導加熱調理器としたものである。
【００２５】
本発明の誘導加熱調理器のトッププレートに用いられるインクは光学特性調整用のインクであり、当該インクは、金は有機化合物あるいはコロイドとして含有し、また、鉄、ビスマス、チタンは有機化合物あるいはコロイドとして含有し、なおかつ、シリコン化合物を含有し、これらの物質を有機溶剤に添加し、さらに、増粘成分を添加して調整したものである。
【００２６】
本構成によるインクをトッププレートに印刷して６００〜８５０℃で焼成し、有機成分を除去した後に０．０５〜５μｍ厚さの薄膜形成部を設け、その薄膜内には金、鉄、ビスマス、チタン、シリコンを含有し、膜厚、成分量、焼成条件により、黒、緑、赤等の色彩を呈し、赤外線および可視光の透過性を制御可能となる。
【発明の効果】
【００２７】
上述のように、本発明のインクを印刷して薄膜形成部を設けたトッププレートは赤外線と可視光を所望の透過率に制御することができるため、赤外線センサー配置部のセンサー窓においては赤外線を良好に透過するので赤外線センサーによる正確で素早い温度検知が可能となり、良好な調理性能が得られるとともに、可視光の透過を適度に抑制するため電磁誘導加熱調理器本体内に配置される部品がセンサー窓を通じで露見することがなく、良好な意匠性が確保されるという効果を奏するものである。
【００２８】
さらに、操作部などの表示部（含む、発光ダイオードの発光表示部）においてトッププレートに本発明のインクを印刷して薄膜形成した場合、発光ダイオード発光時には発光ダイオードより発せられる可視光がトッププレートを透過して使用者に表示を認識せしめることが可能であるため良好な操作性が得られるとともに、薄膜形成部は可視光の透過を抑制しているので外部から本体内部の部品が露見されることがなく、高い意匠性も確保されるという効果を奏するものである。
【図面の簡単な説明】
【００２９】
【図１】本発明の実施の形態１における電磁誘導加熱調理器を示す要部断面模式図
【図２】本発明の実施の形態１における電磁誘導加熱調理器を示す要部断面模式図
【図３】従来の赤外線センサーを備えた電磁誘導加熱調理器の断面図
【図４】従来の電磁誘導加熱調理器における赤外線センサー近傍の拡大断面模式図
【図５】従来の赤外線センサーを備えた電磁誘導加熱調理器の平面図
【発明を実施するための形態】
【００３０】
本発明においては電磁誘導加熱調理器のトッププレート用に赤外線と可視光の透過性を制御する光学特性調整用のインクを発明し、これをトッププレートに処理したものである。
【００３１】
第１の発明は、金は有機化合物あるいはコロイドとして含有し、また、鉄、ビスマス、チタンは有機化合物あるいはコロイドとして含有し、なおかつ、シリコン化合物を含有し、これらの物質を有機溶剤に添加し、さらに、増粘成分を添加して調整したインクである。
【００３２】
本構成によるインクは無機物質から構成されるため高温焼成が可能であり、焼成中に溶剤や増粘成分が失われ、焼成後は無機物質が主に残存するため、耐熱性が高い塗膜が形成されるので、電磁誘導加熱調理器のトッププレートのように高温に曝される部材に適した耐久性を有するものである。
【００３３】
また、本インクは０．０５〜５μｍ厚さの無機物質を主体とする薄膜を形成することができ、この薄膜によりトッププレートを構成する通常板厚が３〜６ｍｍの耐熱ガラスの応力バランスを維持することができ、高い耐衝撃強度を維持できる。
【００３４】
さらに、その薄膜内には金、鉄、ビスマス、チタン、シリコンを含有し、膜厚、成分量、成分比、焼成条件により、黒、緑、赤等の色彩を呈し、赤外線および可視光の透過性を制御可能となる。
【００３５】
第２の発明は、特に、第１の発明のシリコン化合物として、酸化ケイ素の一形態であるコロイダルシリカ、アエロジル、あるいは、エチルヘキサン酸シリコン、テトラエトキシシラン等のシラン化合物のいずれかを用いたインクである。
【００３６】
上記シリコン含有物質は特に赤外線透過性の高位安定化と色調の安定化に重要な役割を果たすものであり、適量を本発明のインクに加えることにより、光学特性の安定化を図ることができる。
【００３７】
具体的には、焼成後の薄膜中にシリコン量として２．６〜１４ｗｔ％添加することが望ましいが、２．６ｗｔ％未満であれば赤外線透過性能が不安定化し、１４ｗｔ％を超えると色調が大きく変化し、可視光を透過させ過ぎる傾向が見られ、また、相対的に塗膜内での濃度が高すぎて塗膜の割れや剥離などの問題が生じる傾向がある。
【００３８】
第３の発明は、特に、第１または第２の発明のインクを透明な結晶化ガラスもしくはホウケイ酸ガラスの少なくとも一部にスクリーン印刷などの手法で印刷後、６００〜８５０℃で焼成し、金、鉄、ビスマス、シリコン、チタンを含有する有色不透明の薄膜形成部を設けたトッププレートを用いた電磁誘導加熱調理器である。
【００３９】
薄膜形成部は無機物質より構成されているので耐熱性が極めて高く、また、０．０５〜
５μｍ厚さの薄膜であるため、トッププレートを構成する耐熱ガラスの応力バランスを維持することができ、高い耐衝撃強度を維持できる。
【００４０】
第４の発明は、特に、第３の発明の薄膜形成部は、波長９１０〜１５５０ｎｍの赤外線を７０％以上透過させるとともに、波長３８０〜７５０ｎｍの可視光領域の透過性は５％以上、３０％以下である電磁誘導加熱調理器である。
【００４１】
適切な条件下で焼成され、適切な膜厚を有する薄膜形成部は膜内に金、鉄、ビスマス、チタン、シリコンを含有しているため、これらの元素の配分に応じた光学特性が得られる。
【００４２】
当該薄膜形成部は、波長９１０〜１５５０ｎｍの赤外線を７０％以上透過させることが可能であり、これによりトッププレート上に載置された調理容器より発せられる赤外線を効率よく透過し、トッププレート直下の赤外線センサーの温度検知を正確且つ素早く実行できる。
【００４３】
また、当該薄膜形成部は、波長３８０〜７５０ｎｍの可視光領域の透過性は５％以上、３０％以下であるため有色不透明であり、薄膜形成部を通して外部から本体内構成部品を見ることができないが、可視光の透過性を一定程度有しているので本体内に配置された発光ダイオードより発せられる可視光は外部から確認できるので、発光ダイオードによる表示は良好に視認可能である。
【００４４】
以下、本発明の実施の形態について、図面を参照しながら説明する。なお、この実施の形態によって本発明が限定されるものではない。
【００４５】
（実施の形態１）
本実施の形態のインクは電磁誘導加熱調理器のトッププレートの光学特性を調整するための薄膜形成部を形成するためのものである。
【００４６】
本実施の形態のインクの調合例においては、２０％金含有金レジネート１０重量部、６％鉄含有トリス（２−エチルヘキサン酸）鉄（ＩＩＩ）・ミネラルスピリット液４０重量部、２５％ビスマス含有２−エチルヘキサン酸ビスマス（ＩＩＩ）２−エチルヘキサン酸溶液１０重量部、４０％シリカ含有トルエン分散コロイダルシリカ４重量部、７．７％チタン含有チタニウム２−エチルヘキサネート３重量部を原料成分とし、これらを３−メトキシ−３−メチル−１−ブタノールとベンジルアルコールの５：１混合溶剤１６．５重量部に添加し、さらに、ロジン１６．５重量部を添加して全量１００重量部のインクとし印刷に供したが、必要に応じて消泡剤やレベリング剤等の微量添加助剤を加えて印刷性を向上した。
【００４７】
上述のごとき成分を伴うインクはスクリーン印刷により厚さ４ｍｍの透明な結晶化ガラスの上に印刷され、その後８００℃、２０分間焼成することにより印刷部に薄膜形成部を設けたが、焼成過程においてほぼ全ての有機成分は焼失し、薄膜形成部は金、鉄、ビスマス、シリコン、チタンから成る無機物質を含有して黒緑色の外観を呈する約１μｍ厚さの膜とした。
【００４８】
なお、インクの原料成分には不純物として塩素やイオウが含まれる場合があるが、特に問題はない。
【００４９】
上記インクの成分において、金（Ａｕ）、鉄（Ｆｅ）、ビスマス（Ｂｉ）、シリコン（Ｓｉ）、チタン（Ｔｉ）の元素を考慮すると、その重量比率として、２５．４：３０．５
：３１．７：９．５：２．９（合計１００）となるが、後述するように、この元素比率と膜厚の制御により所望の光学特性をガラスに付与することが可能である。
【００５０】
本実施の形態においては、金は金レジネートを原料成分としたが、金コロイドであっても問題はなく、鉄とビスマスとチタンの原料成分としては樹脂酸金属塩等、他の有機化合物やコロイドとすることも可能である。ここで、本実施の形態において、金は金レジネートを原料成分としたが、金コロイドとしても、前述のインクの調合例において、金レジネートを金コロイドに置き換えることで実施できるものである。
【００５１】
また、シリコンの原料成分としては上述のコロイダルシリカの他、アエロジル、あるいは、エチルヘキサン酸シリコン、テトラエトキシシラン等のシラン化合物のいずれかを用いることが可能であるが、特に、シリコンの添加は赤外線特性の安定化に欠かせない要素であり、他の原料成分との相溶性などを考慮した上での材料選定と添加量の決定が重要である。
【００５２】
シリコンの原料成分としてコロイダルシリカの他、アエロジル等の酸化ケイ素を用いる場合は特に粒径として平均５０ｎｍ以下のものを用いることにより、インクの印刷性が良好になり、安定した光学特性が得られる。
【００５３】
さらに、本実施の形態においては、インクに増粘成分としてロジンを添加して適度な粘度や成分の分散性を向上させているが、ロジンの他、変性ロジン、セルロース系増粘剤、ヒマシ油、アクリル等合成樹脂などを用いることが可能であるとともに、溶解させるための溶剤成分も樹脂成分の溶解性に応じて変更可能である。
【００５４】
ここで、本実施形態のインクを透明な結晶化ガラスに印刷、焼成して形成した薄膜形成部の光学特性を測定したが、赤外線透過性については波長９１０〜１５５０ｎｍでの分光透過率を測定し、可視光透過性については、３８０〜７５０ｎｍの分光透過率を測定した結果、赤外線は８３％、可視光は２６％の透過率となった。
【００５５】
赤外線透過率は低すぎると赤外線センサーの温度検知が正しく成されない可能性が高いので７０％以上の透過率が必要であり、一方、可視光透過率は３０％以上であると容易に可視光が透過されやすい反面、隠蔽性が低いのでガラスの直下にある本体収納部品が透けて見えて美観を損ねるので３０％以内であることが必要であるが、発光ダイオードの光を適度に透過させて良好な表示状態を得るためには最低でも５％以上の可視光透過率が必要とされる。
【００５６】
ここで光学特性についてさらに検討を行った結果、トッププレートの薄膜形成部が、波長９１０〜１５５０ｎｍの赤外線透過率７０％以上、且つ、波長３８０〜７５０ｎｍの可視光の透過率は５％以上３０％以下であることを実現するためには、金（Ａｕ）、鉄（Ｆｅ）、ビスマス（Ｂｉ）、シリコン（Ｓｉ）、チタン（Ｔｉ）各元素の比率を精密に設計してインクを調整することが重要となることが判明した。
【００５７】
また、インク中の金（Ａｕ）、鉄（Ｆｅ）、ビスマス（Ｂｉ）、シリコン（Ｓｉ）、チタン（Ｔｉ）の元素としての合計添加量としては１００ｇインク中に６〜１０ｇとなるように調整すると、印刷に適したインクを調整することができ、６ｇ未満となると濃度が薄すぎて色調が出ず、１０ｇを超えると濃度が高すぎて薄膜形成部にクラックを生じることがある。
【００５８】
本実施の形態と同一の原料を用いて各元素の添加量を振った場合の光学特性を（表１）に示すが、（表１）中の元素構成比は金（Ａｕ）、鉄（Ｆｅ）、ビスマス（Ｂｉ）、シリ
コン（Ｓｉ）、チタン（Ｔｉ）を合わせて１００重量部とした場合の元素構成である。
【００５９】
また、インク中における溶剤と樹脂成分は合計で２５±１０重量部、溶剤と樹脂成分重量比は５０：５０とし、溶剤は３−メトキシ−３−メチル−１−ブタノールとベンジルアルコールの重量比５：１混合溶剤とした。
【００６０】
【表１】
0006467635.tif 000002
【００６１】
なお、（表１）中の判定は、波長９１０〜１５５０ｎｍの赤外線透過率７０％以上、また、波長３８０〜７５０ｎｍの可視光の透過率が５％以上且つ３０％以下である場合を○判定とした。
【００６２】
以上の結果より、Ａｕは可視光透過性に大きな影響を及ぼすため、２３．３ｗｔ％以上の存在比率であることが望ましいが、過剰でも光学特性に悪影響が出るので、３９．１％以内とすることが望ましい。
【００６３】
ＦｅはＡｕとともに光の透過を制御するための重要成分であり、Ａｕ／Ｆｅの比率は０．７〜１．６程度が望ましいが、Ｆｅは赤外透過の選択性があり、多い方が好ましいが、過剰であると色調が赤味を増し、可視光の透過が高まってしまう。このため、ＦｅはＡｕとの混合使用により適度に色調を調整し、可視光および赤外線透過の最適化を図ることが出来る。
【００６４】
また、Ｂｉは膜形成に重要な成分であり、２０ｗｔ％未満では成膜性が悪化するので少なくとも２０ｗｔ％の含有が望ましいが、添加量が多いと他の元素が相対的に減ることに
なり光学特性に悪影響を及ぼす可能性があるので３５．６％以内とすることが望ましい。
【００６５】
さらに、Ｔｉは多過ぎても少なすぎても赤外線透過率と可視光透過率双方に悪影響があり、１．２〜４．５ｗｔ％が適正値である。
【００６６】
本実施の形態において、Ｓｉは特に光学特性を安定化させるための重要な微量添加元素であることが判明しているが、上述のＡｕ、Ｆｅ、Ｂｉ、Ｔｉの存在比率を守った上で、２．６〜１４．０ｗｔ％のＳｉ添加を行うことにより、赤外線の透過率が向上且つ安定化し、さらに、所望の可視光透過率にすることが可能である。
【００６７】
Ｓｉは２．６ｗｔ％を下回ると赤外線透過率が７０％を下回り、所望の検知性能を得られない一方、１４．０ｗｔ％を上回ると可視光透過率が増し所望の隠蔽性が得られない可能性が高く、また、印刷性能にも悪影響を及ぼしてくるので、Ｓｉの添加量は２．６〜１４．０ｗｔ％とすることが必要である。
【００６８】
次に、本実施の形態で得られたインクを電磁誘導加熱調理器に適用した形態を以下に図１と図２を用いて説明する。図１は、本発明の実施の形態１における電磁誘導加熱調理器を示す要部断面模式図、図２は、本発明の実施の形態１における電磁誘導加熱調理器を示す要部断面模式図である。
【００６９】
ここで、（表１）のＮｏ．１で示される、波長９１０〜１５５０ｎｍの赤外線透過率が８３％、３８０〜７５０ｎｍの可視光透過率が２６％となる本実施の形態のインクを厚さ４ｍｍのトッププレート用の透明な結晶化ガラス下面において、センサー窓部２４および操作部などの表示部２１にスクリーン印刷後、８００℃で２０分間焼成して黒緑色の薄膜形成部２５を形成したトッププレート２を電磁誘導加熱調理器の本体１に組み付けて性能を確認した。
【００７０】
なお、図１は、特に、センサー窓部２４の近傍における光透過性の断面模式図を示し、図２は、特に、表示部２１の近傍における光透過性の断面模式図を示している。センサー窓部２４と操作部等の表示部２１以外（換言すると、薄膜形成部２５以外）は、トッププレート２の基材である結晶化ガラスの下面または上面に全面隈なく結晶化ガラスの無色透明部が無いように通常印刷部３０を設けている。
【００７１】
図１に示すセンサー窓部２４における薄膜形成部２５の下方には、赤外線センサー４が配置されている。また、図２に示す操作部等の表示部２１における薄膜形成部２５の下方には、発光ダイオード２６が配置されている。
【００７２】
この結果、本体１内の赤外線センサー４は極めて感度よく調理容器３の温度を検知することが確認できたとともに、センサー窓部２４や操作部などの表示部２１においても可視光の透過性が抑制制御されているので隠蔽性が高く、結晶化ガラスの直下の本体収納部品が透けて見えることはなく、表示部２１においては本体１内部に配置された発光ダイオード２６の光を適度に透過させて必要時に良好な表示状態を得ることができ、高い操作性と美観を実現した。
【００７３】
以上のように、本実施の形態においては電磁誘導加熱調理器のトッププレート用に赤外線と可視光の透過性を制御する光学特性調整用のインクを得ることが出来、この得られたインクをトッププレートに処理したものである。
【００７４】
本実施の形態では、金は有機化合物あるいはコロイドとして含有し、また、鉄、ビスマス、チタンは有機化合物あるいはコロイドとして含有し、なおかつ、シリコン化合物を含
有し、これらの物質を有機溶剤に添加し、さらに、増粘成分を添加して調整したインクである。
【００７５】
本構成によるインクは無機物質から構成されるため高温焼成が可能であり、焼成中に溶剤や増粘成分が失われ、焼成後は無機物質が主に残存するため、耐熱性が高い塗膜が形成されるので、電磁誘導加熱調理器のトッププレートのように高温に曝される部材に適した耐久性を有するものである。
【００７６】
また、本インクは０．０５〜５μｍ厚さの無機物質を主体とする薄膜を形成することができ、この薄膜によりトッププレートを構成する通常板厚が３〜６ｍｍの耐熱ガラスの応力バランスを維持することができ、高い耐衝撃強度を維持できる。
【００７７】
さらに、その薄膜内には金、鉄、ビスマス、チタン、シリコンを含有し、膜厚、成分量、成分比、焼成条件により、黒、緑、赤等の色彩を呈し、赤外線および可視光の透過性を制御可能となる。
【００７８】
なお、前記実施の形態では、インクをトッププレート用の結晶化ガラスに印刷する構成を説明したが、結晶化ガラスに換えてホウケイ酸ガラスを用いても良い。
【産業上の利用可能性】
【００７９】
以上のように、本発明にかかるインクおよび電磁誘導加熱調理器は、赤外線透過性と可視光透過性を制御することができるので、電磁誘導加熱調理器に限らず温度検知手段を備え、なお且つ、発光手段を使用して発光表示するさまざまな装置に適用できる。
【符号の説明】
【００８０】
１  本体
２  トッププレート
３  調理容器
４  赤外線センサー
２１  表示部
２４  センサー窓部
２５  薄膜形成部
２６  発光ダイオード
【図１】
0006467635.tif 000003
【図２】
0006467635.tif 000004
【図３】
0006467635.tif 000005
【図４】
0006467635.tif 000006
【図５】
0006467635.tif 000007